(57)【特許請求の範囲】
【請求項１】
コンクリート試験片を水中に浸漬し、この浸漬したコンクリート試験片に電界を作用させることによりコンクリートから鉛、６価クロム、砒素、セレン等のイオン化した有害物質を溶出させながら、前記水中での各有害物質の濃度の時間変化を測定することを特徴とするコンクリートからの有害物質の溶出量を測定する方法。
【発明の詳細な説明】
【０００１】
【発明の属する技術分野】
本発明は、コンクリートから有害物質を溶出させる方法に係り、特に、コンクリートからの有害物質の溶出量を正確かつ速やかに判定するうえで好適な有害物質の溶出方法に関する。
【０００２】
【従来の技術】
コンクリートの骨材として、下水汚泥や都市ごみの焼却灰等の廃棄物が用いられる場合がある。このような廃棄物には、例えば鉛や六価クロム等の有害物質が含まれている。このため、廃棄物を骨材としたコンクリートによって例えば護岸等の構造物を構築する場合には、廃棄物に含まれる有害物質がコンクリートから溶出する量が規制値以下となるように、その溶出量を予め判定しておくことが必要である。コンクリートからの有害物質の溶出量を判定する方法として、従来より、コンクリートを粒状に破砕して、その破砕物を純粋に浸漬した際に溶出する有害成分量を測定することが行われている。有害物質の溶出はコンクリート表面からの物質の拡散現象と考えられるため、コンクリートを破砕して溶出面積を大きくすることで、有害物質を速やかに溶出させることが可能となる。
【０００３】
【発明が解決しようとする課題】
しかし、コンクリートが破砕された状態は、コンクリートが構造物として用いられる状態とは大きく異なっている。このため、上記の方法では、構造物としてのコンクリートから実際に溶出する有害物質の量を適正に判定することができない。その一方、コンクリートを塊のまま水中に浸漬したのでは、溶出面積が小さくなるために溶出速度は極めて遅くなり、実用的な溶出試験を行うことができない。
【０００４】
本発明は上記の点に鑑みてなされたものであり、コンクリートを破砕することなく、コンクリートから有害物質を速やかに溶出させてその溶出量を測定する方法を提供することを目的とする。
【０００５】
【課題を解決するための手段】
上記の目的を達成するため、請求項１に記載のコンクリートから有害物質を溶出させてその溶出量を測定する方法は、コンクリート試験片を水中に浸漬し、この浸漬したコンクリート試験片に電界を作用させることによりコンクリートから鉛、６価クロム、砒素、セレン等のイオン化した有害物質を溶出させながら、前記水中での各有害物質の濃度の時間変化を測定することを特徴とする。
【０００６】
本発明によれば、水中に浸漬したコンクリート試験片に電界を作用させることで、コンクリート中に含まれるイオン化した有害物質が、電気的に移動させられる。このため、コンクリート試験片を粉砕することなく、コンクリートからの有害物質の溶出を促進することできる。こうしてコンクリートから水中に溶出させた有害物質の濃度の時間変化を測定することで、コンクリート中の有害物質の移動速度を推定することができる。このため、コンクリート構造物から長期間にわたる有害物質の溶出状況を予測することが可能となる。また、この試験では一部の水和鉱物が溶解するのでコンクリート中の水和鉱物に取り込まれた有害物質も電界の作用で溶出するが、その移動速度はイオンに比べて小さいため、イオン化している有害物質よりも遅れたタイミングで溶出する。このため、水中に溶出した有害物質の濃度の時間変化を測定することで、細孔溶液中に溶解してイオン化した有害物質の量と水和鉱物中に取り込まれた有害物質の量を区別して判定することも可能となる。
【０００９】
【発明の実施の形態】
図１は、本発明の一実施形態に係わる有害物質溶出装置１０の概略構成図である。本実施形態では、有害物質溶出装置１０により、コンクリート試験片１２からその内部に含まれる有害物質を溶出させる。図１に示す如く、有害物質溶出装置１０は、純水が収容された水槽１４を備えている。水槽１４には、コンクリート試験片１２が浸漬されている。コンクリート試験片１２は、アクリル板等の非透水性板１６と共に隔壁を構成しており、水槽１４を第１室１８と第２室２０とに区画している。
【００１０】
第１室１８には、例えばプラチナ製である陽極側電極板２２が設けられている。また、第２室２０には、例えばステンレス製である陰極側電極板２４が設けられている。電極板２２，２４は、両者がコンクリート試験片１２を隔てて互いに対向するように配置されている。電極板２２，２４には、それぞれ、配線２６，２８を介して直流電源２８の陽極端子２８ａおよび陰極端子２８ｂが接続されている。配線２８には、電流計３０が配設されている。
【００１１】
コンクリート試験片１２内部の細孔溶液中には、例えば、鉛、６価クロム、砒素、セレン等の有害物質がイオン化した状態で溶解している。上記した有害物質溶出装置１０の構成によれば、電極板２２，２４間に位置するコンクリート試験片１２に、電極板２２，２４間の電位差に応じた電界が作用する。このため、コンクリート試験片１２に含まれる陰イオンは陽極側電極板２２へ向けて、また、陽イオンは陰極側電極板２４へ向けて、それぞれ電気的に吸引される。したがって、コンクリート試験片１２の細孔溶液中に溶解したイオン化有害物質は、電界によって電気的に移動させられることにより水中へ迅速に溶出することとなる。そして、水中の各有害物質の濃度を測定することで、有害物質の溶出量を判定することができる。
【００１２】
本発明者が、コンクリートの細孔溶液中に含まれるイオンＣａ＋の移動速度を、コンクリートに１０Ｖ／ｃｍの電界を作用させた場合と、電界を作用させなかった場合とについて測定したところ、前者の場合の移動速度は、後者の場合に比べて約６０倍になるという結果が得られた。この結果から、電極板２２，２４間に電位差を与えてコンクリート試験片１２に１０Ｖ／ｃｍ程度の電界を作用させることにより、コンクリート試験片１２からの有害物質の溶出速度を数十倍に促進できるものと推定される。
【００１３】
このように、本実施形態の有害物質溶出装置１０によれば、コンクリート試験片１２を単に水中に浸漬しただけの場合に比べて、コンクリート試験片１２に含まれる有害物質を極めて速やかに水中に溶出させることができる。このため、従前の如くコンクリート試験片１２を破砕することなく、有害物質の溶出量を短時間で判定することが可能となる。すなわち、コンクリートの実際の使用形態であるコンクリート構造物からの有害物質の溶出量を正確に、かつ、迅速に判定することができる。
【００１４】
また、コンクリート試験片１２中でのイオン化物質の移動速度は、物質の種類によって相違するが、同じイオンについては、コンクリート試験片１２に大きな電界を作用させるほど（つまり、電極板２２，２４間に大きな電位差を与えるほど）移動速度は大きくなる。図２は、電極板２２，２４間に所与の電位差を与えた場合に、有害物質Ａ〜Ｃの濃度の時間変化を夫々測定した結果の一例を示す。図２に示すような濃度の時間変化から各有害物質の溶出速度を求め、さらに、この溶出速度から各有害物質のコンクリート中での移動速度を求めることができる。各イオン化有害物質のコンクリート中での移動速度はその拡散係数と密接な関係にあるので、上記のようにして求められた移動速度からコンクリート中での拡散係数を求めることができる。従って、例えば、電極板２２，２４間に種々の電位差を与え、各電位差の下で求められた拡散係数から、電位差がゼロの状況下での拡散係数を推定することにより、コンクリートの実際の使用条件下での長期にわたる有害物質の溶出挙動を予測することが可能になる。例えば、護岸等のコンクリート構造物から、どのような有害物質がいつ頃どの位の量だけ溶出するかを予想することが可能になるのである。
【００１５】
更に、コンクリート試験片１２に電界を作用させると、コンクリート中の水和鉱物が溶解してくることで、細孔溶液中に溶解した有害物質のみならず、水和鉱物に取り込まれた有害物質も水中に溶出するようになる。この場合、同じ有害物質であっても、細孔溶液中に溶解したものの方が、水和鉱物に取り込まれたものよりも大きな速度で移動し、したがって、水中にも早い時期に溶出する。例えば、図２に示す物質Ａの濃度曲線において、時刻ｔ１付近までは、細孔溶液中に溶解した有害物質が溶出したことを示し、時刻ｔ１以降は、水和鉱物に取り込まれた有害物質が溶出したことを示している。したがって、各有害物質について、図２に示すような濃度の時間変化を測定することで、細孔溶液中に溶解した量と水和鉱物に取り込まれた量とを区別して判定することが可能となる。
【００１６】
【発明の効果】
以上説明したように、本発明によれば、水中に浸漬したコンクリート試験片に電界を作用させることで、コンクリート中に含まれるイオン化した有害物質を電気的に移動させることができる。このため、コンクリート試験片を粉砕することなく、コンクリートからの有害物質の溶出を促進することができる。したがって、本発明によれば、コンクリートの実際の使用形態であるコンクリート構造物からの有害物質の溶出量を正確に、かつ、迅速に判定することが可能となる。また、水中での有害物質の濃度の時間変化を測定することにより、コンクリート中の有害物質の移動速度を推定できる。このため、長期間にわたるコンクリート構造物からの有害物質の溶出状況を予測することが可能となる。また、コンクリート中の水和鉱物に取り込まれた有害物質も電界の作用で溶出するが、その移動速度はイオンに比べて小さいので、イオン化有害物質よりも遅れた時期に溶出する。このため、水中での有害物質の濃度の時間変化を測定することにより、細孔溶液中に溶解した有害物質の量と水和鉱物中に取り込まれた有害物質の量を区別して判定することも可能となる。
【図面の簡単な説明】
【図１】本発明の一実施形態である有害物質溶出装置の構成図である。
【図２】コンクリートから溶出した各種有害物質の濃度の時間変化の一例を示す図である。
【符号の説明】
１０  有害物質溶出装置
１２  コンクリート試験片
１４  水槽
２２  陽極側電極板
２４  陰極側電極板
２８  直流電源
【図１】
0003654112.tif 000002
【図２】
0003654112.tif 000003